(57)【特許請求の範囲】
【請求項１】
エポキシ当量が２３０以下で分子内に芳香環を有し且つ２３℃、０．１０ＭＰａにて液状であるエポキシ樹脂１００重量部、並びに、式（１）で表される構造を有するモノグリシジルエーテル、４−ｔｅｒｔ−ブチルフェニルグリシジルエーテル及びエポキシ化大豆油からなる群より選ばれた少なくとも一種の反応性希釈剤３〜２０重量部を含む主剤と、ポリオキシアルキレントリアミン及びポリオキシアルキレンジアミンからなる群より選ばれた少なくとも一種を含み且つ全アミン価が５６〜３９３、平均官能数が２．６〜３．０であるアミン化合物２５〜６５重量部を含む硬化剤とを有することを特徴とする中空糸膜モジュール用ポッティング剤。
【化１】
0005941193.tif 000010
式（１）において、Ｒ1は、炭素数が８以上のアルキル基である。
【請求項２】
アミン化合物が、ポリオキシアルキレントリアミンであることを特徴とする請求項１に記載の中空糸膜モジュール用ポッティング剤。
【請求項３】
エポキシ樹脂が、ビスフェノールＡ型のエポキシ樹脂であることを特徴とする請求項１又は請求項２に記載の中空糸膜モジュール用ポッティング剤。
【請求項４】
アミン化合物の全アミン価が３３７〜３９３であることを特徴とする請求項１〜３の何れか１項に記載の中空糸膜モジュール用ポッティング剤。
【発明の詳細な説明】
【技術分野】
【０００１】
本発明は、中空糸膜モジュール用ポッティング剤に関する。
【背景技術】
【０００２】
近年、水道水の水質に対する関心が以前にも増して高くなってきている。従来の凝集・砂ろ過法によるろ過では、砂の隙間を通り抜ける細菌、ウイルスなどが存在する。そこで膜を用いたろ過法が注目されている。膜のポアサイズにもよるが一般的なＲＯ膜、ルーズＲＯ膜、限外ろ過膜又は精密ろ過膜によれば、殆どの細菌、ウイルスをろ過によって除去することが可能である。
【０００３】
膜を用いたろ過法には一般的に中空糸膜モジュールが用いられる。中空糸膜モジュールは、選択的透過性を有する数百〜数万本の中空糸膜を引き揃えて束ねてなる中空糸膜束と、この中空糸膜束を収納する筒状の収納ケースとから構成されている。中空糸膜束の両端部は、中空糸膜モジュール用ポッティング剤によって中空糸膜間の隙間が埋められた状態で一体化されていると共に、中空糸膜モジュール用ポッティング剤によって中空糸膜束と収納ケースとが一体化されている。
【０００４】
近年、簡易浄水場を中心に、砂ろ過法の代わりに、上記中空糸膜モジュールを用いたろ過法が使用され始めている。
【０００５】
又、近年、中空糸膜モジュールを用いた液処理は、工業用の純水や超純水の製造にとどまらず、海水の淡水化、飲料水の精製、排液処理、飲料の濃縮など様々な用途に拡大している。
【０００６】
上述の通り、中空糸膜モジュールの中空糸膜は、その両端部が収納ケースに中空糸膜モジュール用ポッティング剤によって固定一体化されているので、ろ過水が中空糸膜モジュールを通過する時に中空糸膜モジュール用ポッティング剤と接触する。従って、中空糸膜モジュール用ポッティング剤から有機化合物成分ができるだけ溶出しないことが要求されている。
【０００７】
そこで、特許文献１には、複数の中空糸膜端部の封止に用いる接着封止剤に、主剤としてエポキシ樹脂を、硬化剤として酸無水物化合物を用いた、有機化合物成分の溶出量が低い中空糸膜モジュールの製造方法が開示されている。
【先行技術文献】
【特許文献】
【０００８】
【特許文献１】特開平３−１８８９２７号公報
【発明の概要】
【発明が解決しようとする課題】
【０００９】
しかしながら、上記中空糸膜モジュールは、有機化合物成分の溶出防止が不十分であり、更なる改善が求められている。
【００１０】
又、上記中空糸膜モジュール用の製造過程において、接着封止剤（中空糸膜モジュール用ポッティング剤）は加熱によって硬化されるが、接着封止剤の硬化に１５０℃という高温を要するため（実施例１）、中空糸膜を痛めてしまい、中空糸膜の本来のろ過能力を著しく低下させてしまうという問題点を有している。
【００１１】
本発明は、有機化合物成分の溶出量が著しく低く、低温にて硬化し発熱が低い中空糸膜モジュール用ポッティング剤を提供する。
【課題を解決するための手段】
【００１２】
本発明の中空糸膜モジュール用ポッティング剤は、エポキシ当量が２３０以下で分子内に芳香環を有し且つ２３℃、０．１０ＭＰａにて液状であるエポキシ樹脂１００重量部、並びに、カシューナッツ殻液とエピクロロヒドリンとの反応物、式（１）で表される構造を有するモノグリシジルエーテル、４−ｔｅｒｔ−ブチルフェニルグリシジルエーテル及びエポキシ化大豆油からなる群より選ばれた少なくとも一種の反応性希釈剤３〜２０重量部を含む主剤と、ポリオキシアルキレントリアミン及びポリオキシアルキレンジアミンからなる群より選ばれた少なくとも一種を含み且つ全アミン価が５６〜３９３、平均官能数が２．６〜３．０であるアミン化合物２５〜６５重量部を含む硬化剤とを有することを特徴とする
【００１３】
【化１】
0005941193.tif 000002
式（１）において、Ｒ1は、炭素数が８以上のアルキル基である。
【００１４】
中空糸膜モジュール用ポッティング剤は、主剤と硬化剤とを含む二液型のポッティング剤であり、主剤と硬化剤とを混合させ硬化させて用いられる。中空糸膜モジュール用ポッティング剤の主剤は、芳香環を有するエポキシ樹脂を含有している。エポキシ樹脂は、芳香環を有しており、１５〜４０℃という低温にて良好に硬化し、中空糸膜のろ過能力を損ねることなく中空糸膜モジュールを製造することができる。芳香環を有するエポキシ樹脂としては、特に限定されず、例えば、ビスフェノールＡ型のエポキシ樹脂、ビスフェノールＦ型のエポキシ樹脂、ビフェニル型のエポキシ樹脂、ナフタレン型のエポキシ樹脂、フェノールノボラック型のエポキシ樹脂、ビスフェノールＡノボラック型のエポキシ樹脂、トリスヒドロキシメタン型のエポキシ樹脂、テトラフェノールエタン型のエポキシ樹脂、テトラグリシジルジアミノジフェニルメタン型のエポキシ樹脂、アミノフェノール型のエポキシ樹脂、アニリン型のエポキシ樹脂、ベンジルアミン型のエポキシ樹脂、キシレンジアミン型のエポキシ樹脂などが挙げられ、有機化合物成分の溶出が低いと共に、硬化時の発熱量が低く、中空糸膜のろ過能力を損なうことがないことから、ビスフェノールＡ型のエポキシ樹脂が好ましい。なお、エポキシ樹脂は、単独で用いられても二種以上が併用されてもよい。
【００１５】
エポキシ樹脂のエポキシ当量は、硬化させたポッティング剤からの有機化合物成分の溶出を低く抑えることができるので、２３０以下であり、１６０〜１９５が好ましく、１７０〜１９５がより好ましく、１８４〜１９４が特に好ましい。エポキシ樹脂のエポキシ当量を１６０以上とすることによって、中空糸膜モジュール用ポッティング剤の硬化時に単位体積当たりのエポキシ基の反応数が多くなりすぎるのを防止して、中空糸膜モジュール用ポッティング剤の硬化時の発熱量を抑制し、中空糸膜のろ過能力を損なうことなく、中空糸膜モジュールを製造することができる。
【００１６】
ここで、「エポキシ当量」とは、エポキシ化合物の分子量を１分子中のエポキシ基の数で除した値である。本発明において、エポキシ樹脂のエポキシ当量は、ＪＩＳ  Ｋ７２３６に準拠して測定された値をいう。
【００１７】
エポキシ樹脂は、２３℃、０．１０ＭＰａの条件下にて液状である。エポキシ樹脂が２３℃、０．１０ＭＰａの条件下にて液状であることによって、中空糸膜間に隙間を生じることなく、中空糸膜同士を強固に一体化することができると共に、複数本の中空糸膜を引き揃えて束ねてなる中空糸膜束を、中空糸膜モジュールを構成している収納ケースに、中空糸膜束と収納ケースとの間に隙間を生じさせることなく強固に一体化することができ、長期間に亘って安定的に使用し得る中空糸膜モジュールを製造することができる。
【００１８】
中空糸膜モジュール用ポッティング剤の主剤は、反応性希釈剤を含有している。反応性希釈剤は、カシューナッツ殻液とエピクロロヒドリンとの反応物、式（１）の構造で表されるモノグリシジルエーテル、４−ｔｅｒｔ−ブチルフェニルグリシジルエーテル及びエポキシ化大豆油からなる群より選ばれた少なくとも一種を含む。これらの反応性希釈剤は、主剤の粘度を下げ、主剤の粘度と硬化剤の粘度との差が小さくなることによって、主剤と硬化剤との混合が容易になり、中空糸膜モジュール用ポッティング剤の取扱性を向上させる。また、上記反応性希釈剤は、他の反応性希釈剤と比較して有機化合物成分の溶出が低く、更には、中空糸膜モジュール用ポッティング剤の硬化時の発熱量を抑制する。
【００１９】
【化２】
0005941193.tif 000003
式（１）において、Ｒ1は、炭素数が８以上のアルキル基である。
【００２０】
上記カシューナッツ殻液は、カシューナッツ殻油又はカシューナッツオイルとも呼ばれている。カシューナッツトリー（Anacardium accidentale L.,ウルシ科）の実の殻に含まれている油状の液体である。
【００２１】
カシューナッツトリー（Anacardium accidentale L.,ウルシ科）の実の殻からカシューナッツ殻液を採取する方法として溶剤抽出法と加熱法があり、産地では主として加熱法が用いられる。即ち、カシューナッツ殻液は、カシューナッツの殻を乾留するか、又は、カシューナッツの殻から直接、溶剤抽出することによって得られる。カシューナッツ殻液の成分としては、抽出法の場合はアナカルド酸とカルドールが主成分であり、加熱法の時は、カルダノールとカルドールが主成分である。
【００２２】
上記モノグリシジルエーテルは、上述の通り、式（１）の構造を有する。式（１）において、Ｒ1は、適度な疎水性を有し、中空糸膜モジュール用ポッティング剤の有機化合物成分の溶出を低減できることから、炭素数が８以上のアルキル基であり、更に、モノグリシジルエーテルの使用量を低減でき、中空糸膜モジュール用ポッティング剤の有機化合物成分の溶出を低減できることから、炭素数が１１〜２０であるアルキル基が好ましい。Ｒ1としては、例えば、ウンデシル基、ドデシル基、トリデシル基、テトラデシル基、ペンタデシル基、ヘキサデシル基、ヘプタデシル基、オクタデシル基、エイコサニル基などの直鎖状又は分岐鎖を有するアルキル基が挙げられる。
【００２３】
上記エポキシ化大豆油とは、不飽和結合を有する脂肪酸を主成分とする混合脂肪酸とグリセリンのトリエステル構造を有する大豆油の不飽和結合の全部又は一部を酸化することでエポキシ化した化合物である。
【００２４】
中空糸膜モジュール用ポッティング剤中における反応性希釈剤の含有量は、エポキシ樹脂１００重量部に対して３〜２０重量部であり、３〜１８重量部が好ましく、３〜１５重量部がより好ましく、４〜１２重量部が特に好ましく、５〜１０重量部が最も好ましい。中空糸膜モジュール用ポッティング剤中における反応性希釈剤の含有量が３重量部以上であると、中空糸膜モジュール用ポッティング剤の主剤の粘度が下がり、主剤の粘度と、硬化剤の粘度との差が小さくなることによって、主剤と硬化剤との混合が容易になり、中空糸膜モジュール用ポッティング剤の取扱性が向上する。中空糸膜モジュール用ポッティング剤中における反応性希釈剤の含有量が２０重量部以下であると、中空糸膜モジュール用ポッティング剤からの有機化合物成分の溶出を低減することができる。
【００２５】
中空糸膜モジュール用ポッティング剤の硬化剤は、ポリオキシアルキレントリアミン及びポリオキシアルキレンジアミンからなる群より選ばれた少なくとも一種のアミン化合物を含有している。ポリオキシアルキレントリアミンとしては、式（２）で示される構造を有する化合物が好ましい。
【００２６】
【化３】
0005941193.tif 000004
式（２）において、Ｒ2はメチル基又はエチル基である。Ｒ3はメチル基又はエチル基である。Ｒ4はメチル基又はエチル基である。Ｒ5はＨ（水素原子）又は炭素数が１〜６のアルキル基である。Ｘ、Ｙ及びＺは正の数である。（Ｘ＋Ｙ＋Ｚ）は５〜６である。
【００２７】
式（２）において、Ｒ2〜Ｒ4は、メチル基又はエチル基である。Ｒ2〜Ｒ4は同一であっても互いに相違していてもよい。Ｒ2〜Ｒ4が全てメチル基であるか、又は、Ｒ2〜Ｒ4が全てエチル基であることが好ましい。これは、アミノ基が結合している炭素がメチレン鎖の炭素のように立体障害が小さいと、ポリオキシアルキレントリアミンのアミノ基と、エポキシ樹脂のエポキシ基との反応性が高すぎて、中空糸膜モジュール用ポッティング剤の硬化時の発熱量が高くなり、中空糸膜のろ過能力又は中空糸膜モジュールの収納ケースを損なう虞れがある。更に、アミノ基が空気中の二酸化炭素と反応することによってアミンブラッシングを生じ、中空糸膜モジュール用ポッティング剤からの有機化合物成分の溶出量が多くなる虞れがある。一方、アミノ基が結合している炭素にイソプロピル基のような嵩高い官能基が結合していると、中空糸膜モジュール用ポッティング剤の硬化時に、ポリオキシアルキレントリアミンのアミノ基と、エポキシ樹脂のエポキシ基との反応が十分に進行せず、未反応物が残り易く、中空糸膜モジュール用ポッティング剤からの有機化合物成分の溶出量が多くなる虞れがある。Ｒ5はＨ（水素原子）又は炭素数が１〜６のアルキル基である。炭素数が１〜６のアルキル基としては、例えば、メチル基、エチル基、ブロピル基、ブチル基、ペンチル基、ヘプチル基などが挙げられる。
【００２８】
式（２）において、Ｘ、Ｙ及びＺは正の数であり且つ（Ｘ＋Ｙ＋Ｚ）は５〜６である。（Ｘ＋Ｙ＋Ｚ）は、中空糸膜モジュール用ポッティング剤の硬化時における発熱量を抑制して中空糸膜のろ過能力を損なうことなく中空糸膜モジュールを容易に製造することができると共に、中空糸膜モジュール用ポッティング剤を十分に架橋、硬化させることによって中空糸膜モジュール用ポッティング剤からの有機化合物成分の溶出量を低減することができるので、５〜６である。
【００２９】
式（２）で表される化合物は、市販品を使用することができる。式（２）で表される化合物は、例えば、Ｈｕｎｔｓｕｍａｎ社から商品名「Ｊｅｆｆａｍｉｎｅ  Ｔ−４０３」及び「Ｊｅｆｆａｍｉｎｅ  ＸＴＪ−５６６」で市販されている。
【００３０】
ポリオキシアルキレンジアミンとしては、式（３）で示される構造を有する化合物が好ましい。
【００３１】
【化４】
0005941193.tif 000005
【００３２】
式（３）において、Ｒ6は、メチル基又はエチル基である。Ｒ7は、メチル基又はエチル基である。ｎは、２〜７である。
【００３３】
式（３）において、Ｒ6及びＲ7が共にメチル基であるか、又は、Ｒ6及びＲ7が共にエチル基であることが好ましい。これは、アミノ基が結合している炭素がメチレン鎖の炭素のように立体障害が小さいと、ポリオキシアルキレンジアミンのアミノ基と、エポキシ樹脂のエポキシ基との反応性が高すぎて、中空糸膜モジュール用ポッティング剤の硬化時の発熱量が高くなり、中空糸膜のろ過能力又は中空糸膜モジュールの収納ケースを損なう虞れがある。更に、アミノ基が空気中の二酸化炭素と反応することによってアミンブラッシングを生じ、中空糸膜モジュール用ポッティング剤からの有機化合物成分の溶出量が多くなる虞れがある。一方、アミノ基が結合している炭素にイソプロピル基のような嵩高い官能基が結合していると、中空糸膜モジュール用ポッティング剤の硬化時に、ポリオキシアルキレンジアミンのアミノ基と、エポキシ樹脂のエポキシ基との反応が十分に進行せず、未反応物が残り易く、中空糸膜モジュール用ポッティング剤からの有機化合物成分の溶出量が多くなる虞れがある。
【００３４】
式（３）で表される化合物は、市販品を使用することができる。式（３）で表される化合物は、例えば、Ｈｕｎｔｓｕｍａｎ社から商品名「Ｊｅｆｆａｍｉｎｅ  Ｄ−２３０」及び「Ｊｅｆｆａｍｉｎｅ  Ｄ−４００」で市販されている。
【００３５】
硬化剤は、ポリオキシアルキレントリアミン及びポリオキシアルキレンジアミンからなる群より選ばれた少なくとも一種のアミン化合物を含有している。このアミン化合物全体の平均官能数は、２．６〜３．０であり、２．７〜３．０が好ましく、２．８〜３．０がより好ましく、２．９〜３．０が特に好ましい。アミン化合物の平均官能数が２．６〜３．０であると、中空糸膜モジュール用ポッティング剤の硬化時における発熱量を抑制して中空糸膜のろ過能力を損なうことなく中空糸膜モジュールを容易に製造することができると共に、中空糸膜モジュール用ポッティング剤を十分に架橋、硬化させることによって中空糸膜モジュール用ポッティング剤からの有機化合物成分の溶出量を低減することができる。
【００３６】
なお、本発明において、アミン化合物の平均官能数は下記の要領で算出された値をいう。アミン化合物中に含まれているポリオキシアルキレントリアミンのそれぞれの含有量をＷＴｉ、分子量をＭＴｉとし、アミン化合物中に含まれているポリオキシアルキレンジアミンのそれぞれの含有量をＷＤｉ、分子量をＭＤｉとしたとき、下記式に基づいて算出される。なお、アミン化合物中に、ポリオキシアルキレントリアミンがｋ種類、ポリオキシアルキレンジアミンがｐ種類含有されているとする。
【００３７】
【数１】
0005941193.tif 000006
【００３８】
アミン化合物全体の全アミン価は、５６〜３９３であり、１６８〜３９３が好ましく、３３７〜３９３がより好ましい。アミン化合物全体の全アミン価が５６以上であると、中空糸膜モジュール用ポッティング剤を十分な架橋密度に硬化させて、中空糸膜モジュール用ポッティング剤からの有機化合物成分の溶出を低減することができると共に、中空糸膜モジュール用ポッティング剤は適度な粘度を有し、中空糸膜モジュール用ポッティング剤を中空糸膜間に十分に浸透させて中空糸膜同士、及び、中空糸膜束と収納ケースとを強固に一体化することができる。アミン化合物全体の全アミン価が３９３以下であると、中空糸膜モジュール用ポッティング剤の硬化時の発熱量を抑制し、中空糸膜のろ過能力又は中空糸膜モジュールの収納ケースを損なうことなく中空糸膜モジュールを製造することができる。
【００３９】
アミン化合物の「全アミン価」とは、試料１ｇ中に含まれる全塩基性窒素を中和するのに要する過塩素酸と当量の水酸化カリウムのｍｇ数を表し、無名数としたものである。本発明において、アミン化合物の全アミン価は、ＪＩＳ  Ｋ７２３７に準拠して測定された値をいう。
【００４０】
中空糸膜モジュール用ポッティング剤中におけるアミン化合物の含有量は、エポキシ樹脂１００重量部に対して２５〜６５重量部であり、２７〜５０重量部が好ましく、３０〜４６重量部がより好ましい。中空糸膜モジュール用ポッティング剤中のアミン化合物の含有量を上記範囲とすることによって、中空糸膜モジュール用ポッティング剤の硬化時における発熱量を抑制して中空糸膜のろ過能力を損なうことなく中空糸膜モジュールを容易に製造することができる点と、中空糸膜モジュール用ポッティング剤を十分に架橋、硬化させることによって中空糸膜モジュール用ポッティング剤からの有機化合物成分の溶出量を低減することができる点とをバランス良く両立させることができる。
【００４１】
中空糸膜モジュール用ポッティング剤には硬化剤として上記アミン化合物が含有されているが、本発明の作用効果を阻害しない範囲内において、他の硬化剤が含有されていてもよい。このような硬化剤としては、チオール化合物、ジシアンジアミド類、イミダゾール、芳香族ポリアミン、脂肪族ポリアミン、ポリアミド類、ポリスルフィド類、ジヒドラジド類などが挙げられる。
【００４２】
中空糸膜モジュール用ポッティング剤には、本発明の作用効果を阻害しない範囲内において、硬化触媒が含有されていてもよい。このような硬化触媒としては、特に限定されず、例えば、トリメチルアミン、トリエチルアミン、テトラエチルメチレンジアミン、テトラメチルプロパン−１，３−ジアミン、テトラメチアレヘキサン−１，６−ジアミン、ペンタメチルジエチレントリアミン、ペンタメチルジプロピレントリアミン、ビス（２−ジメチルアミノエチル）エーテル、エチレングリコール（３−ジメチル）アミノプロピルエーテル、ジメチルアミノエタノール、ジメチルアミノエトキシエタノール、Ｎ，Ｎ，Ｎ’−トリメチルアミノエチルエタノールアミン、ジメチルシクロヘキシルアミン、Ｎ，Ｎ−ジメチルアミノメチルフェノール、Ｎ，Ｎ−ジメチルプロピアレアミン、Ｎ，Ｎ，Ｎ’，Ｎ’−テトラメチルヘキサメチレンジアミン、Ｎ，Ｎ，Ｎ’，Ｎ’’，Ｎ’’−ペンタメチルジエチレントリアミン、Ｎ−メチルピペリジン、Ｎ，Ｎ’−ジメチルピペラジン、Ｎ，Ｎ−ジメチルベンジルアミン、ジメチルアミノメチルフェノール、２，４，６−トリス（ジメチルアミノメチル）フェノール、１，８−ジアザビシクロ［５．４．０］ウンデセン−７、１，５−ジアザビシクロ［４．３．０］−ノネン−５、６−ジブチルアミノ−１，８−ジアザビシクロ［５．４．０］−ウンデセン−７、１，２−ジメチルイミダゾール、ジメチルピペラジン、Ｎ−メチル−Ｎ’−（２−ジメチルアミノ）−エチルピペラジン、Ｎ−メチルモルホリン、Ｎ−（Ｎ’，Ｎ’−ジメチルアミノ）エチル）モルホリン、Ｎ−メチル−Ｎ’−（２−ヒドロキシエチル）モルホリン、トリエチレンジアミン、ヘキサメチレンテトラミン、トリエタノールアミンなどが挙げられる。なお、硬化触媒は、単独で用いられても二種以上が併用されてもよい。
【００４３】
硬化触媒としては、反応速度を容易に制御可能であるから、トリエタノールアミンが好ましい。硬化触媒としては、中空糸膜モジュール用ポッティング剤の硬化物の硬化度を向上させることができるので、２，４，６−トリス（ジメチルアミノメチル）フェノールが好ましい。硬化触媒として、トリエタノールアミン及び２，４，６−トリス（ジメチルアミノメチル）フェノールを用いることによって、反応速度の制御と、中空糸膜モジュール用ポッティング剤の硬化物における硬化度の向上とを図ることができる。
【００４４】
ポッティング剤には、本発明の作用効果を阻害しない範囲内において、添加剤が含有されていてもよい。添加剤としては、例えば、熱可塑性樹脂、脱臭剤、シランカップリング剤、チタンカップリング剤などの密着性向上／接着性改良剤、ヒンダードアミン類、ハイドロキノン類、ヒンダードフェノール類などの酸化防止剤、ベンゾフェノン類、ベンゾトリアゾール類、サリチル酸エステル類、金属錯塩類などの紫外線吸収剤、金属石けん類、重金属（例えば亜鉛、錫、鉛、カドミウムなど）の無機塩類及び有機塩類、有機錫化合物などの安定剤、フタル酸エステル、リン酸エステル、脂肪酸エステル、ひまし油、流動パラフィンアルキル多環芳香族炭化水素などの可塑剤、パラフィンワックス、マイクロクリスタリンワンクス、重合ワックス、密ロウ、鯨ロウ、低分子量ポリオレフィンなどのワックス類、ベンジルアルコール、タール、ピチューメンなどの非反応性希釈剤、炭酸カルシウム、カオリン、タルク、マイカ、ベントナイト、クレー、セリサイト、ガラス繊維、炭素繊維、アラミド繊維、ナイロン繊維、アクリル繊維、ガラス粉、ガラスバルーン、シラスバルーン、石炭粉、アクリル樹脂粉、フェノール樹脂粉、金属粉末、セラミック粉末、ゼオライト、スレート粉などの充填剤、カーボンブランク、酸化チタン、赤色酸化鉄、パラレッド、紺青などの顔料又は染料、酢酸エチル、トルエン、アルコール類、エーテル類、ケトン類などの溶剤、発泡剤、モノイソシアネート化合物、カルボジイミド化合物などの脱水剤、帯電防止剤、抗菌剤、防かび剤、粘度調製剤、香料、難燃剤、レベリング剤、分散剤、揺変性付与剤、導電性付与剤などが挙げられる。
【００４５】
中空糸膜モジュール用ポッティング剤は主剤と硬化剤の二液からなり、中空糸膜モジュール用ポッティング剤の主剤は、例えば、エポキシ樹脂及び反応性希釈剤を含む組成物を汎用の混合機を用いて混合することにより製造することができる。中空糸膜モジュール用ポッティング剤の硬化剤は、例えば、ポリオキシアルキレントリアミンに、必要に応じて添加される硬化触媒、及び／又は、その他の硬化剤を加えて、必要に応じて汎用の混合機を用いて混合することにより製造することができる。混合機としては、例えば、ミキサー、インペラ型混合攪拌機、ダイナミックミキサー、スタティックミキサー、ニーダーなどが挙げられる。
【００４６】
本発明の中空糸膜モジュール用ポッティング剤の使用要領の一例を説明する。先ず、中空糸膜モジュール用ポッティング剤の主剤と硬化剤とを均一に混合する。中空糸膜モジュール用ポッティング剤の主剤と硬化剤との粘度差が小さく、主剤と硬化剤とを均一に混合することができる。次に、糸状に形成された複数本の中空糸膜を引き揃えた状態で束ねる。一対の筒状の収納ケースを用意し、各収納ケースの一端開口部にキャップを装着して閉塞した上で、収納ケース内に中空糸膜束の両端部のそれぞれを収納する。続いて、各収納ケース内に中空糸膜モジュール用ポッティング剤を供給する。なお、中空糸膜は、その表面又は中空糸膜の中心に形成された中空部から液体を浸透させることによって液体を濾過し、濾過された液体を中空糸膜の中空部又は表面から取り出すことができ、中空糸ともいう。
【００４７】
中空糸膜束の端部を硬化前の中空糸膜モジュール用ポッティング剤に浸漬させた状態において、中空糸膜モジュール用ポッティング剤を室温で硬化させて中空糸膜束を収納ケース内に収納した状態にて一体化させた後、収納ケースからキャップを取り外し、中空糸膜束の両端を切除することによって中空糸膜モジュールを製造することができる。中空糸膜モジュール用ポッティング剤は低温での硬化が可能であり、中空糸膜のろ過能力及び中空糸膜モジュールの構成部材を損ねることなく硬化させることができる。中空糸膜モジュール用ポッティング剤の硬化温度は、１５〜４０℃が好ましく、２０〜３０℃がより好ましく、２２〜２８℃が特に好ましく、２３〜２５℃が最も好ましい。
【００４８】
中空糸膜モジュール用ポッティング剤は、低温にて硬化し且つ発熱量も低く、中空糸膜及び中空糸膜モジュールの構成部材を損ねることがないと共に、中空糸膜モジュール用ポッティング剤の硬化物からの有機化合物成分の溶出量も少ない。
【００４９】
従って、中空糸膜モジュール用ポッティング剤を用いて製造された中空糸膜モジュールを用いてろ過された液体は、中空糸膜モジュール用ポッティング剤の硬化物に接触するものの、中空糸膜モジュール用ポッティング剤の硬化物からの有機炭化成分の溶出量は低く抑えられているので、ろ過された液体は、これに含有される有機化合物成分量が低減されており、飲料用途及び工業用途などの様々な用途に用いることができる。
【発明の効果】
【００５０】
本発明の中空糸膜モジュール用ポッティング剤は、低温にて硬化し且つ発熱量も低く、中空糸膜及び中空糸膜モジュールの構成部材を損ねることがないと共に、中空糸膜モジュール用ポッティング剤の硬化物からの有機化合物成分の溶出量も少ない。
【発明を実施するための形態】
【００５１】
以下に実施例を挙げて本発明の態様を更に詳しく説明するが、本発明はこれら実施例にのみ限定されるものではない。
【実施例】
【００５２】
（エポキシ樹脂）
・エポキシ樹脂１（ビスフェノールＡ型のエポキシ樹脂、三菱化学社製  商品名「ｊＥＲ８２８」、エポキシ当量：１８４〜１９４、２３℃及び０．１０ＭＰａ条件下：液状  ）
・エポキシ樹脂２（ビスフェノールＦ型のエポキシ樹脂、三菱化学社製  商品名「ｊＥＲ８０６」、エポキシ当量：１６０〜１７０、２３℃及び０．１０ＭＰａ条件下：液状）
・エポキシ化合物３（フェノールノボラック型のエポキシ樹脂、三菱化学社製  商品名「ｊＥＲ１５２」、エポキシ当量：１６０〜１７０、２３℃及び０．１０ＭＰａ条件下：液状）
・エポキシ化合物４（１，６−ヘキサンジオールのグリシジルエーテル、ＡＤＥＫＡ社製  商品名「アデカグリシロールＥＤ−５０３」、エポキシ当量：１６５、２３℃及び０．１０ＭＰａ条件下：液状）
【００５３】
（反応性希釈剤）
・反応性希釈剤１（式（１）で表される構造を有するモノグリシジルエーテル、Ｒ1：炭素数がドデシル基又はトリデシル基、ＡＤＩＴＹＡ ＢＩＲＬＡ社製  商品名「Ｅｐｏｔｅｃ ＲＤ−１０８」）
・反応性希釈剤２（４−ｔｅｒｔ−ブチルフェニルグリシジルエーテル、ＨＡＮＴＳＭＡＮ社製  商品名「Ａｒａｌｄｉｔｅ ＤＹ−Ｐ」）
・反応性希釈剤３（エポキシ化大豆油、ＡＤＥＫＡ社製  商品名「アデカザイザー Ｏ−１３０Ｐ」）
・反応性希釈剤４（ｏ−メチルフェニルグリシジルエーテル、ＡＤＩＴＹＡ ＢＩＲＬＡ社製  商品名「Ｅｐｏｔｅｃ ＲＤ−１０５」）
・反応性希釈剤５（ポリ（プロピレングリコール）ジグリシジルエーテル、ＣＶＣ社製  商品名「ＥＲＩＳＹＳ  ＧＥ−２４」）
・反応性希釈剤６（エポキシ化ひまし油、ＣＶＣ社製  商品名「ＥＲＩＳＹＳ  ＧＥ−３５」）
・反応性希釈剤７（ダイマー酸エポキシ樹脂、ＣＶＣ社製  商品名「ＥＲＩＳＹＳ  ＧＳ−１２０」）
【００５４】
（アミン化合物）
・アミン化合物１（ポリオキシプロピレントリアミン、Ｈｕｎｔｓｍａｎ社製  商品名「Ｊｅｆｆａｍｉｎｅ Ｔ−４０３」、式（２）において、Ｒ2、Ｒ3、Ｒ4及びＲ5はメチル基、Ｘ、Ｙ及びＺは正の数、（Ｘ＋Ｙ＋Ｚ）は５〜６；分子量：４４０、全アミン価：３４２〜３８７）
・アミン化合物２（ポリオキシプロピレントリアミン、Ｈｕｎｔｓｍａｎ社製  商品名「ＸＴＪ−５６６」、式（２）において、Ｒ2、Ｒ3及びＲ4はエチル基、Ｒ5はメチル基、Ｘ、Ｙ及びＺは正の数、（Ｘ＋Ｙ＋Ｚ）は５〜６；分子量：４００、全アミン価：３７０〜３８７）
・アミン化合物３（ポリオキシプロピレンジアミン、Ｈｕｎｔｓｍａｎ社製  商品名「Ｊｅｆｆａｍｉｎｅ Ｄ−２３０」、式（３）において、Ｒ6及びＲ7はメチル基で且つｎは２．５；分子量：２３０、アミノ基の隣の炭素にメチル基を有する、全アミン価：４５４〜４８８）
・アミン化合物４（ポリオキシエチレンジアミン、エアープロダクツジャパン社製  商品名「アンカミン１９２２Ａ」、分子量：２２０、アミノ基の隣の炭素に置換基を有さない、全アミン価：４９４〜５２７）
・アミン化合物５（ポリオキシプロピレントリアミン、Ｈｕｎｔｓｍａｎ社製  商品名「Ｊｅｆｆａｍｉｎｅ Ｔ−３０００」、分子量：３０００、アミノ基の隣の炭素にメチル基を有する、全アミン価：５０〜５５）
・アミン化合物６（ポリオキシプロピレンジアミン、Ｈｕｎｔｓｍａｎ社製  商品名「Ｊｅｆｆａｍｉｎｅ Ｄ−４００」、式（３）において、Ｒ6及びＲ7がメチル基で且つｎが６．１、分子量：４３０、全アミン価：２３０〜２６３）
【００５５】
（硬化触媒）
・硬化触媒１（トリエタノールアミン）
・硬化触媒２（２，４，６−トリス（ジメチルアミノメチル）フェノール）
・硬化触媒３（Ｎ，Ｎ，Ｎ’，Ｎ’’，Ｎ’’−ペンタメチルジエチレントリアミン）
【００５６】
（実施例１〜１８、比較例１〜１４）
エポキシ樹脂１〜４及び反応性希釈剤１〜７を表１〜３に示した所定量ずつ含む組成物をインペラ型混合攪拌機に供給して均一に混合して主剤を作製した。アミン化合物１〜６及び硬化触媒１〜３を表１〜３に示した所定量ずつ含む組成物をインペラ型混合攪拌機に供給して均一に混合して硬化剤を作製した。主剤と硬化剤とを含む二液型の中空糸膜モジュール用ポッティング剤を製造した。なお、表１及び表２の実施例８は、同一の実施例であるが、便宜上、重複して記載した。
【００５７】
実施例１３において、アミン化合物全体の全アミン価は３９０であった。実施例１４において、アミン化合物全体の全アミン価は３２８であった。比較例１３において、アミン化合物全体の全アミン価は４０４であった。比較例１４において、アミン化合物全体の全アミン価は３０７であった。
【００５８】
得られた中空糸膜モジュール用ポッティング剤について、有機化合物成分の溶出量、硬化時の反応発熱、及び、主剤と硬化剤の粘度差を下記の要領で測定し、その結果を表１〜３に示した。実施例２、１５〜１７の中空糸膜モジュール用ポッティング剤について、硬化時間及び硬化硬度を下記の要領で測定し、その結果を表２に示した。
【００５９】
（有機化合物成分）
中空糸膜モジュール用ポッティング剤の主剤及び硬化剤を均一に混合した上で、中空糸膜モジュール用ポッティング剤を厚みが２ｍｍの平板状の型内に流し込み、中空糸膜モジュール用ポッティング剤を６０℃にて４８時間に亘って加熱して硬化させて硬化物を作製した。
【００６０】
得られた硬化物を縦７５×横１５ｍｍの平面長方形状のダンベルに打ち抜いて、８枚の試験片を作製した。ＪＩＳ  Ｓ３２００−７に準拠した方法で洗浄した三角フラスコ内に、８枚の試験片をそれぞれが重なり合わないように入れた。三角フラスコ内に溶出液として蒸留水を２００ｍＬ供給し、試験片が蒸留水中に完全に浸漬された状態とした後、三角フラスコの開口部を摺りつきガラス栓で密封し、三角フラスコ内の蒸留水が６０℃となるようにして４８時間に亘って放置した。しかる後、三角フラスコ内の蒸留水が２３℃となるまで冷却した後、ＴＯＣ計（ＧＥＡＩ社製  商品名「Ｓｉｅｖｅｒｓ ５３１０Ｃ」）を用いてＴＯＣ値の測定を行い、下記基準に基づいて評価した。
【００６１】
（硬化時の反応発熱及び硬化時間）
中空糸膜モジュール用ポッティング剤の主剤及び硬化剤を均一に混合した上で、２３℃の雰囲気下にて直径１４０ｍｍ、高さ１６０ｍｍのスチール缶に中空糸膜モジュール用ポッティング剤９００ｇを流し込み、流しこんだ中空糸膜モジュール用ポッティング剤の中心部に熱伝対（Ｋ φ０．３２、ＪＩＳ Ｃ１６０２準拠）を入れ、データロガー（グラフテック社製  商品名「ＧＬ２２０」）を用いて中空糸膜モジュール用ポッティング剤の硬化時の反応熱を測定し、最高発熱温度を計測した。中空糸膜モジュール用ポッティング剤の主剤及び硬化剤を均一に混合してから最高発熱温度となるまでの時間を測定し、硬化時間とした。
【００６２】
（主剤と硬化剤の粘度差）
中空糸膜モジュール用ポッティング剤の主剤と硬化剤の粘度をそれぞれ、ＪＩＳ   Ｋ７２３３に準拠して２３℃においてＮｏ．３のＨローターを用いて粘度が１００００ｍＰａ・ｓ未満の場合は回転数１０ｒｐｍ、１００００ｍＰａ・ｓ以上の場合は５ｒｐｍの条件下にてＢ型粘度計を用いて測定し、主剤の粘度と硬化剤の粘度の差を算出し、下記基準に基づいて評価した。
小・・・８０００ｍＰａ・ｓ未満であった。
大・・・８０００ｍＰａ・ｓ以上であった。
【００６３】
（硬化硬度）
硬化時の反応発熱の測定要領と同様の要領で中空糸膜モジュール用ポッティング剤を硬化させて硬化物を作製した。硬化物の硬度をＪＩＳ   Ｋ６２５３に準拠して３０℃の雰囲気下にてタイプＤデュロメータを用いて測定した。なお、測定時間は１０秒とした。
【００６４】
【表１】
0005941193.tif 000007
【００６５】
【表２】
0005941193.tif 000008
【００６６】
【表３】
0005941193.tif 000009